(57)【要約】【課題】本発明は、製造工程の簡略化が可能である積層鋼板の製造方法を提供することを目的とする。【解決手段】上記目的は、帯状鋼板の片面または両面に対して、オイルと、オイルに相溶する（メタ）アクリレート化合物の少なくとも１種と有機過酸化物とを含む積層鋼板用接着剤組成物と、を含む混合物を塗布する工程１、およびプレス成形装置のパンチ部により前記帯状鋼板から鋼板体を打ち抜き、前記鋼板体を積層接着する工程２を含む、積層鋼板の製造方法により達成される。【選択図】図１
2018216565.tif 000002
【特許請求の範囲】
【請求項１】
帯状鋼板の片面または両面に対して、オイルと積層鋼板用接着剤組成物とを含む混合物を塗布する工程１、およびプレス成形装置のパンチ部により前記帯状鋼板から鋼板体を打ち抜き、前記鋼板体を積層接着する工程２を含む、積層鋼板の製造方法。
【請求項２】
前記接着剤組成物が、（メタ）アクリレート化合物の少なくとも１種と有機過酸化物とを含む、請求項１に記載の積層鋼板の製造方法。
【請求項３】
前記（メタ）アクリレート化合物が、オイルに相溶する（メタ）アクリレート化合物の少なくとも１種を含む、請求項２に記載の積層鋼板の製造方法。
【請求項４】
前記（メタ）アクリレート化合物が、脂肪族（メタ）アクリレートおよび脂環式（メタ）アクリレートからなる群から選択される少なくとも１種の化合物を含む、請求項２または３に記載の積層鋼板の製造方法。
【請求項５】
前記混合物は、前記接着剤組成物１００質量部に対してオイル３〜１００質量部を含む、請求項１〜４のいずれか１項に記載の積層鋼板の製造方法。
【請求項６】
前記接着剤組成物は、加熱で硬化することができる接着剤組成物である、請求項１〜５のいずれか１項に記載の積層鋼板の製造方法。
【請求項７】
前記積層鋼板が、モータのローターまたはステーター用である、請求項１〜６のいずれか１項に記載の積層鋼板の製造方法。
【請求項８】
請求項１〜７のいずれか１項に記載の製造方法によって得られた積層鋼板。
【請求項９】
請求項８に記載の積層鋼板を用いたモータ。
【請求項１０】
積層鋼板の製造方法に用いられる積層鋼板用接着剤組成物であって、
前記積層鋼板の製造方法は、
帯状鋼板の片面または両面に対して、オイルと前記積層鋼板用接着剤組成物を含む混合物を塗布する工程１、および
プレス成形装置のパンチ部により帯状鋼板から鋼板体を打ち抜き、前記鋼板体を積層接着する工程２、
を含み、
前記積層鋼板用接着剤組成物が（メタ）アクリレート化合物を含む、積層鋼板用接着剤組成物。
【請求項１１】
前記接着剤組成物が、有機過酸化物をさらに含む、請求項１０に記載の積層鋼板用接着剤組成物。
【発明の詳細な説明】
【技術分野】
【０００１】
本発明は、積層鋼板の製造方法、積層鋼板、モータおよび積層鋼板用接着剤組成物（以下、単に接着剤組成物とも称する）に関するものである。
【背景技術】
【０００２】
現在、モータは携帯電話の振動、カメラのフォーカス調整、ハードディスクの駆動、自動車の駆動など多岐にわたり利用されている。モータのローターやステーターは、電磁鋼板を何枚も積層してつくられた積層鋼板により構成されている。積層鋼板は、カシメにより積層されるのが一般的である。しかし、モータの小型化に伴い積層鋼板のさらなる極薄板化のニーズが増しており機械締結による応力集中・歪み集中が問題になっていた。そのような経緯から応力を面で分散できる手法として積層接着が注目されている。【０００３】
特開２００１−３２１８５０号公報には、帯状鋼板の表面に接着剤を塗布し、プレス成型機によって打抜きと同時に電磁鋼板を積層させた積層接着体の製造方法が開示されている。
【発明の概要】
【０００４】
しかしながら、特開２００１−３２１８５０号公報の積層接着法では、帯状鋼板に塗布されたパンチングオイルを除去した後に、接着剤を塗布する必要があるため工程が複雑化してしまうという問題があった。
【０００５】
そこで、本発明は、上記の状況に鑑みてされたものであり、接着剤の接着力を損なうことなく製造工程の簡略化が可能である積層鋼板の製造方法を提供することを目的とする。
【０００６】
本発明は以下の要旨を有するものである。
【０００７】
［１］帯状鋼板の片面または両面に対して、オイルと積層鋼板用接着剤組成物とを含む混合物を塗布する工程１、およびプレス成形装置のパンチ部により前記帯状鋼板から鋼板体を打ち抜き、前記鋼板体を積層接着する工程２を含む、積層鋼板の製造方法。
【０００８】
［２］前記接着剤組成物が、（メタ）アクリレート化合物の少なくとも１種と有機過酸化物とを含む、［１］に記載の積層鋼板の製造方法。
【０００９】
［３］前記（メタ）アクリレート化合物が、オイルに相溶する（メタ）アクリレート化合物の少なくとも１種を含む、［２］に記載の積層鋼板の製造方法。
【００１０】
［４］前記（メタ）アクリレート化合物が、脂肪族（メタ）アクリレートおよび脂環式（メタ）アクリレートからなる群から選択される少なくとも１種の化合物を含む、［２］または［３］に記載の積層鋼板の製造方法。
【００１１】
［５］前記混合物は、前記接着剤組成物１００質量部に対してオイル３〜１００質量部を含む、［１］〜［４］のいずれか１項に記載の積層鋼板の製造方法。
【００１２】
［６］前記接着剤組成物は、加熱で硬化することができる接着剤組成物である、［１］〜［５］のいずれか１項に記載の積層鋼板の製造方法。
【００１３】
［７］前記積層鋼板が、モータのローターまたはステーター用である、［１］〜［６］のいずれか１項に記載の積層鋼板の製造方法。
【００１４】
［８］前記［１］〜［７］のいずれか１項に記載の製造方法によって得られた積層鋼板。
【００１５】
［９］前記［８］に記載の積層鋼板を用いたモータ。
【００１６】
［１０］積層鋼板の製造方法に用いられる積層鋼板用接着剤組成物であって、
前記積層鋼板の製造方法は、
帯状鋼板の片面または両面に対して、オイルと前記積層鋼板用接着剤組成物を含む混合物を塗布する工程１、および
プレス成形装置のパンチ部により帯状鋼板から鋼板体を打ち抜き、前記鋼板体を積層接着する工程２、
を含み、
前記積層鋼板用接着剤組成物が（メタ）アクリレート化合物を含む、積層鋼板用接着剤組成物。
【００１７】
［１１］前記接着剤組成物が、有機過酸化物をさらに含む、［１０］に記載の積層鋼板用接着剤組成物。
【図面の簡単な説明】
【００１８】
【図１】本発明の実施形態に係る積層鋼板の製造装置の概略図である。
【発明を実施するための形態】
【００１９】
以下に発明の詳細を説明する。図１は実施形態に係る積層鋼板の製造装置の概略図である。なお、以下の記載は特許請求の範囲に記載される技術的範囲や用語の意義を限定するものではない。
【００２０】
本発明に係る積層鋼板の製造方法は、帯状鋼板の片面または両面に対して、オイルと積層鋼板用接着剤組成物とを含む混合物を塗布する工程１、およびプレス成形装置のパンチ部により前記帯状鋼板から鋼板体を打ち抜き、前記鋼板体を積層接着する工程２を含む。かかる構成を有する本発明の製造方法は、接着剤の接着力を損なうことなく製造工程の簡略化が可能となる。本発明の製造方法においては、オイルと接着剤組成物とが分離することなく混合物の形態で同時に塗布でき、オイルの性能と接着剤組成物の性能との両方が有効に発揮されうる。
【００２１】
以下、本発明の積層鋼板の製造方法に用いられる製造装置、当該製造方法の各工程、当該製造方法によって得られた積層鋼板とこれを用いたモータ、及び当該製造方法に用いられる積層鋼板用接着剤組成物につき、詳しく説明する。
【００２２】
＜積層鋼板の製造装置＞
図１に示すように、積層鋼板の製造装置１は、帯状鋼板２をプレス成形装置４方向へ送り出すロール装置３と、帯状鋼板２にオイルと接着剤組成物との混合物を塗布する塗布装置５とプレス成形装置４から構成されるものである。前記プレス成形装置４は、帯状鋼板２から鋼板体のスロットや内径などの部分を打ち抜く加工を施すための打ち抜きパンチ部７と、帯状鋼板２から鋼板体の外径部分を打ち抜きプレスするためのプレス加工用パンチ部９と、プレス加工用パンチ部９の直下に設けられ、打ち抜きプレスされた鋼板体が所定枚数になるまで積層接着して収納保持するための積層鋼板の収納保持穴６と、プレス成形装置の底部１１とから構成される。帯状鋼板２の厚さは、打ち抜き加工性の観点から０．０５〜５．０ｍｍの範囲が好ましく、より好ましくは０．１〜３ｍｍである。
【００２３】
本発明においてパンチ部とは、帯状鋼板２の打ち抜きとプレス加工を施し積層させる働きをするものである。打ち抜きとプレス加工は、同一のパンチ部材で行ってもよいし、２以上のパンチ部材を用いて行っても良い。図１に示す積層鋼板の製造装置１の場合、打ち抜きパンチ部７は帯状鋼板２から鋼板体のスロットや内径などの部分を打ち抜く働きをし、プレス加工用パンチ部９は、帯状鋼板２から鋼板体の外径打ち抜きだけでなくプレス加工を施している。
【００２４】
＜製造工程＞
積層鋼板の製造工程は、図１に示すように、プレス成形装置４方向へ送り出すロール装置３から供給された帯状鋼板２に対して、片面または両面に塗布装置５によりオイルと接着剤組成物との混合物を塗布する工程１と、プレス成形装置４内で打ち抜きパンチ部７により打抜き加工を施した後に、帯状鋼板２はプレス加圧用パンチ９により打ち抜きが行われ、鋼板体が収納保持穴６内で、既に積層されている鋼板体（所定枚数に未達の積層鋼板）の上に順次積み重ね（積層接着して）収納させる工程２とを含む。前述の通り、パンチングオイルと接着剤組成物とを同時に塗布できるため製造工程の簡略化可能となる。なお、帯状鋼板の両面にオイルと接着剤組成物との混合物を塗布する場合には、図１の塗布装置５を帯状鋼板２の上面と下面の両方に設置してもよい。また、帯状鋼板２に接触する各パンチ部７、９の表面には、帯状鋼板２表面に塗布されたオイルと接着剤組成物との混合物が付着するのを防止するための表面処理加工が施されていてもよい。帯状鋼板の両面にオイルと接着剤組成物との混合物を塗布する場合、少なくとも帯状鋼板２と接触する搬送ライン部分に、上記と同様の表面処理加工が施されていてもよい。
【００２５】
工程２の鋼板体の積層方法は、プレス成形装置の底部１１上に、未載置または既に１枚載置されている若しくは複数枚積層されている鋼板体の上にプレス加圧用パンチ９のプレス圧によって鋼板体を押しつける方法であってもよく、または鋼板体を押しつけず乗せるだけの方法であってもよい。また、プレス成形装置の底部１１上に、未載置または既に１枚載置されている若しくは複数枚積層されている鋼板体の上に打ち抜かれた鋼板体をすぐに積層してもよく、所定の時間をおいてから積層してもよい。既に１枚載置されている若しくは複数枚積層されている鋼板体とは、パンチ９のプレス圧によって鋼板体を押しつける、または押しつけず乗せる操作が１回又は複数回行われて得られる積層体を意味する。前記積層接着とは接着剤組成物を硬化または乾燥することで積層体を得ることを意味する。工程２では、パンチ部９の直下に設けられた収納保持穴６内に打ち抜かれた鋼板体を順次積み重ね（積層接着して）収納し、所定枚数に達した段階でパンチ部９によりプレス加工を施して積層鋼板８を形成してもよい。
【００２６】
なお、図１においては打ち抜きパンチ部７が一つであるが、例えば、ロータコアの場合、スロット部分の打ち抜きパンチ部と、内径部分の打ち抜きパンチ部とを設けるなど、打ち抜き精度を上げられることから複数設けてもよい。また、生産効率を高められることから、帯状鋼板２の幅を広げて、各パンチ部７、９や収納保持穴６等を帯状鋼板２の幅方向に複数配置し、同時に複数の積層鋼板８が形成可能なラインを形成してもよい。モータの積層鋼板を製造する場合の打ち抜き形状、すなわち打ち抜かれる鋼板体の形状は、帯状鋼板２に対してスロット、ティースなどの形状が挙げられる。
【００２７】
さらに、得られた積層鋼板の間の接着剤組成物を短時間で硬化させるためには加熱を行うことが好ましい。本発明の製造工程によれば、脱脂工程を設けなくても鋼板部材の間のオイルと接着剤組成物の混合物が硬化し、固着させることができる。
【００２８】
前記の加熱の方法は、特に限定されないが、恒温槽、遠赤外線ヒータなどが挙げられる。加熱に際しての温度及び時間は、十分に硬化できる条件であればよいが、例えば、４０〜３００℃、好ましくは６０〜２００℃、特に好ましくは８０〜１５０℃の温度で、例えば、１０秒〜３時間、好ましくは２０秒〜６０分、特に好ましくは３０秒〜３０分の条件で加熱することが適当である。積層鋼板を恒温層に入れるに際して、予め固定治具などで固定することで位置ずれを防止できることから好ましい。なお、図１のプレス装置の下部１０にヒータを設置することで接着剤組成物の硬化促進を行うことも可能である。
【００２９】
前記塗布装置５における塗布方法としては、特に限定されないが、例えばローラ、ディスペンシング、スプレー、インクジェット、ディッピングなどが挙げられる。
【００３０】
＜オイルと接着剤組成物とを含む混合物＞
本発明の工程１のオイルと接着剤組成物とを含む混合物について説明する。本発明のオイルと接着剤組成物とを含む混合物を用いることで、脱脂工程を設けなくても鋼板部材（鋼板体）の間のオイルと接着剤組成物との混合物が硬化し、固着させることが可能である。
【００３１】
前記オイルとは、かじりや焼き付きを防止する目的で使用されるものであり、例えば、パンチングオイルなどが挙げられる。オイルの成分は、特に限定されないが、鉱物油や合成油を主成分とするものが挙げられ、さらに任意成分として防錆剤、防腐剤等を添加してもよい。また、従来は接着剤組成物を鋼板全体に塗布するには、鋼板に空気穴を空ける等工夫が必要であり困難性があったが、オイルと接着剤組成物とを含む混合物は低粘度であることから鋼板全体に容易に塗布が可能となる。
【００３２】
前記接着剤組成物としては、特に限定されないが、例えば、（メタ）アクリレート化合物の少なくとも１種と有機過酸化物とを含む組成物、エポキシ樹脂を含む組成物、ウレタン樹脂を含む組成物、ウレア樹脂を含む組成物、シリコーン樹脂を含む組成物、フッ素樹脂を含む組成物、シアネートエステル樹脂を含む組成物、フェノール樹脂を含む組成物、レゾルシノール樹脂を含む組成物、ポリアミド樹脂を含む組成物などが挙げられる。中でも、オイルと併用しても優れた接着力を有することから（メタ）アクリレート化合物の少なくとも１種と有機過酸化物とを含む組成物が好ましい。前記（メタ）アクリレート化合物の少なくとも１種と有機過酸化物とを含む組成物は、特に好ましくは、接着剤組成物を短時間で硬化でき、信頼性の高い積層鋼板が得られるという観点から、加熱で硬化することができる接着剤組成物である。
【００３３】
前記（メタ）アクリレート化合物としては、組成物が白濁、分離しないという観点から、前記オイルに相溶する（メタ）アクリレート化合物の少なくとも１種であることが好ましい。前記オイルに相溶する（メタ）アクリレート化合物としては、脂肪族（メタ）アクリレート、及び脂環式（メタ）アクリレートからなる群から選択される少なくとも１種の化合物などが挙げられる。特に脂肪族（メタ）アクリレート、及び脂環式（メタ）アクリレートからなる群から選択される少なくとも１種の化合物を用いることで、パンチングオイルと接着剤を同時に塗布した際に、接着剤の接着力が優れることから好ましい。前記（メタ）アクリレート化合物としては、特に前記オイルに相溶する（メタ）アクリレート化合物と前記オイルに相溶しない（メタ）アクリレート化合物とを併用することで、接着力を向上できることから特に好ましい。前記オイルに相溶する（メタ）アクリレート化合物と前記オイルに相溶しない（メタ）アクリレート化合物とを併用する場合、前記オイルに相溶する（メタ）アクリレート化合物の配合比率は、前記オイルに相溶する（メタ）アクリレート化合物と前記オイルに相溶しない（メタ）アクリレート化合物の合計量１００質量部に対して、好ましくは２０〜９９質量部の範囲であり、より好ましくは４０〜９５質量部の範囲である。上記の範囲内であることで、特に優れた接着力を示すことが可能である。
【００３４】
前記脂環式（メタ）アクリレートとしては、特に限定されないが、ジシクロペンタニル（メタ）アクリレート、ジシクロペンテニルオキシエチル（メタ）アクリレート、トリシクロデカンジメタノールジ（メタ）アクリレート、イソボルニル（メタ）アクリレート、シクロヘキシル（メタ）アクリレート、２−エチルヘキシル（メタ）アクリレートなどが挙げられる。前記脂肪族（メタ）アクリレートとしては、特に限定されないが、例えば、イソステアリル（メタ）アクリレート、イソノニル（メタ）アクリレート、１，６−ヘキサンジオールジ（メタ）アクリレート、ネオペンチルジ（メタ）アクリレートなどが挙げられる。これらは単独で使用してもよく、２種類以上併用しても構わない。
【００３５】
前記のオイルに相溶しない（メタ）アクリレート化合物としては、ポリエチレングリコールジ（メタ）アクリレート、アルコキシ化ビスフェノールＡジ（メタ）アクリレート、２−（メタ）アクリロイロキシエチルアシッドホスフェート、ヒドロキシエチル（メタ）アクリレート、２−ヒドロキシ−３−フェノキシプロピル（メタ）アクリレート、ジメチルアクリルアミド、フェノキシエチル（メタ）アクリレートなどが挙げられる。これらは単独で使用してもよく、２種類以上併用しても構わない。
【００３６】
前記有機過酸化物としては、接着剤を短時間で硬化でき、信頼性の高い積層鋼板が得られるという観点から、１時間半減期温度が、８０〜３００℃の範囲である有機過酸化物が好ましく、１００〜２００℃の範囲である有機過酸化物がより好ましい。前記の１時間半減期温度は、ベンゼン中で、過酸化物の濃度は０．１ｍｏｌ／Ｌの条件で熱分解により測定された値である。
【００３７】
前記の１時間半減期温度が８０〜３００℃の範囲である有機過酸化物としては、ハイドロパーオキサイドが挙げられる。ハイドロパーオキサイドの具体例としては、ｐ−メンタンハイドロパーオキサイド、ジイソプロピルベンゼンハイドロパーオキサイド、１，１，３，３−テトラメチルブチルハイドロパーオキサイド、クメンハイドロパーオキサイド、ｔ−ブチルハイドロパーオキサイドなど挙げられるが、これらに限定されるものではない。これらは単独で使用してもよく、２種類以上併用しても構わない。
【００３８】
前記有機過酸化物の添加量は、前記（メタ）アクリレート化合物１００質量部に対して、０．０５〜１０質量部の範囲であり、好ましくは０．１〜５質量部の範囲である。上記の範囲内であることでより優れた接着力を示すことが可能である。
【００３９】
前記混合物の添加量としては、前記接着剤組成物１００質量部に対して、前記オイル３〜１００質量部であり、さらに好ましくは５〜８０質量部であり、特に好ましくは１０〜７０質量部の範囲である。上記の範囲内であることで鋼板体同士が強力に接着され、信頼性の高い積層鋼板が得られる。
【００４０】
＜接着剤組成物中の任意成分＞
本発明の接着剤組成物には、強度向上等を目的にエラストマー成分を添加できる。また、保存性を向上するためにキレート剤、酸化防止剤、ラジカル重合禁止剤等を添加できる。また、粘度を調整する目的で粘度（レオロジー）調整剤を添加できる。また、チオールやアミン化合物といった重合速度調整剤を添加することができる。
【００４１】
なお、当然ながら、本発明の混合物中には、上記の接着剤組成物中の任意成分が含まれていてもよい。
【００４２】
＜帯状鋼板＞
本発明の帯状鋼板としては、ロール状に巻き取った状態で商品として流通している鋼板を用いることができる。本発明では、こうした鋼板をそのまま脱脂除去することなく、使用することができる。帯状鋼板の種類としては、鉄製鋼板（冷間圧廷鋼材など）、電磁鋼板等が利用可能である。
【００４３】
＜鋼板体＞
本発明の鋼板体は、接着剤組成物が塗布された帯状鋼板から所定の形状に打ち抜いたものである。かかる鋼板体の厚さは、モータの小型化に伴い積層鋼板のさらなる極薄板化のニーズが増していることから、０．０１〜３ｍｍが好ましく、０．１〜１ｍｍがより好ましい。また、鋼板体に塗布形成された接着剤層の厚さも、同様のニーズから、０．１〜１０００μｍが好ましく、０．５〜５００μｍがより好ましい。また、積層鋼板に使用される鋼板体の枚数は、モータ効率が優れるという観点から、２〜５００枚が好ましく、３〜５０枚がより好ましい。
【００４４】
本発明の積層鋼板の製造方法により得られる積層鋼板は、モータのローターまたはステーター用であることが好ましい。かかる構成により、オイル（パンチングオイル等）と接着剤組成物を同時に塗布できるため工程を大幅に簡略化することができる。また、コスト低減効果に優れた応力集中・歪み集中が生じないローターまたはステーター用の極薄板化した高性能な積層鋼板を提供することができる。
【００４５】
＜積層鋼板＞
本発明の製造方法により得られる積層鋼板は、接着剤組成物（接着剤層）により絶縁されているため電流損失が少なく高性能であり、応力を面で分散し、応力集中・歪み集中が生じないことから、モータのローターやステーターなどに好ましく用いられる。
【００４６】
＜モータ＞
本発明の製造方法によって得られた積層鋼板をローターやステーター等に用いたモータは、携帯電話の振動、カメラのフォーカス調整、ハードディスクの駆動、自動車の駆動などに好適に用いられる。かかる構成を有するモータは、電流損失が少なく効率が優れる。
【実施例】
【００４７】
以下に実施例によって本発明について具体的に説明するが、本発明は以下の実施例により制約されるものではない。【００４８】
表１中の各種モノマー１５質量部、クメンヒドロペルオキシド０．２質量部、オイル（鉱物油、日本工作油株式会社製Ｇ６３３９Ｆ）５質量部を常温にてミキサーで６０分混合し調製した。相溶有無を目視で確認し評価した。結果を表１に示す。「相溶する」とは、組成物が透明であるもので、「相溶しない」とは、組成物が白濁、分離してしまうものを意味する。【００４９】
【表１−１】
2018216565.tif 000003
【００５０】
【表１−２】
2018216565.tif 000004
【００５１】
＜オイルと接着剤組成物とを含む混合物の調製＞
・実施例１
イソボルニルアクリレート（オイルに相溶する（メタ）アクリレート化合物、共栄社化学株式会社製ＩＢＸ−Ａ）８０質量部と、エトキシ化ビスフェノールＡジメタクリレート（オイルに相溶しない（メタ）アクリレート化合物、新中村化学工業株式会社製ＢＰＥ  ２．６）２０質量部と、クメンヒドロペルオキシド（１時間半減期温度が１５７．９℃の有機過酸化物、日本油脂株式会社製）２質量部と含む接着剤組成物を常温にてミキサーで６０分混合し、その後、パンチングオイル（鉱物油、日本工作油株式会社製Ｇ６３３９Ｆ）４３質量部を加えて、常温にてミキサーで３０分混合して、本実施例のオイルと接着剤組成物とを含む混合物を調製した。【００５２】
・実施例２
実施例１において、イソボルニルアクリレートの代わりに、トリシクロデカンジメタノールジメタクリレート（オイルに相溶する（メタ）アクリレート化合物、新中村化学工業株式会社製ＤＣＰ）に変更した以外は、実施例１と同様にして、本実施例のオイルと接着剤組成物とを含む混合物を調製した。【００５３】
・実施例３
実施例１において、イソボルニルアクリレートの代わりに、ネオペンチルジメタクリレート（オイルに相溶する（メタ）アクリレート化合物、新中村化学工業株式会社製ＮＰＧ）に変更した以外は、実施例１と同様にして、本実施例のオイルと接着剤組成物とを含む混合物を調製した。【００５４】
・実施例４
実施例１において、イソボルニルアクリレートの代わりに、トリメチロールプロパントリメタクリレート（オイルに相溶する（メタ）アクリレート化合物、新中村化学工業株式会社製ＴＭＰＴ）に変更した以外は、実施例１と同様にして、本実施例のオイルと接着剤組成物とを含む混合物を調製した。【００５５】
・実施例５
実施例２において、オイル４３質量部を３４質量部に変更した以外は、実施例２と同様にして、本実施例のオイルと接着剤組成物とを含む混合物を調製した。【００５６】
・実施例６
実施例２において、オイル４３質量部を６８質量部に変更した以外は、実施例２と同様にして、本実施例のオイルと接着剤組成物とを含む混合物を調製した。【００５７】
・比較例１
パンチングオイル（鉱物油、日本工作油株式会社製Ｇ６３３９Ｆ）のみから構成される比較例１のオイルを得た。【００５８】
・参考例１
実施例１において、イソボルニルアクリレートを除いた以外は、実施例１と同様にして調製し、本参考例のオイルと接着剤組成物とを含む混合物を調製した。【００５９】
＜引張せん断接着強さ試験＞
幅２５ｍｍ×長さ１００ｍｍ×厚さ３ｍｍの鉄製鋼板または電磁鋼板のテストピース２枚を１０ｍｍオ−バーラップした面に、各実施例で調製した各オイルと接着剤組成物とを含む混合物および比較例１のオイルをそれぞれ塗布し貼り合わせ、１２０℃に設定した恒温槽にて６０分加熱・硬化させ各試験片を得た。次に、各試験片を用いて２５℃にて万能引張試験機（引っ張り速度１０ｍｍ／ｍｉｎ．）にてせん断接着強さ（単位はＭＰａ）をＪＩＳ  Ｋ  ６８５０（１９９９）に従い測定した。結果を表２に示す。なお、本発明において０．５ＭＰａ以上であることが好ましく、特に好ましくは１ＭＰａ以上である。なお、参考例１で調製したオイルと接着剤組成物とを含む混合物は、塗布前に分離して塗布できなかったので、表２では記載していない。【００６０】
【表２】
2018216565.tif 000005
【００６１】
表２の実施例１〜６により、本発明のオイルと接着剤組成物とを含む混合物は、鉄製鋼板または電磁鋼板に対する接着性が優れることがわかる。このことにより本発明のオイルと接着剤組成物とを含む混合物を用いれば、脱脂工程を設けなくても鋼板部材の間のオイルと接着剤組成物との混合物が硬化し、固着させることが可能である。一方で、比較例１によれば本発明の接着剤組成物成分を含まないことから、まったく接着していないことがわかる。
【産業上の利用可能性】
【００６２】
本発明は、オイルと接着剤組成物を同時に塗布できるため工程の簡略化可能である積層鋼板の製造方法を提供するものであることから、極めて有効であり、広い分野に適用可能であることから産業上有用である。【００６３】
本出願は、２０１７年５月２３日に出願された日本国特許出願第２０１７−１０１７５８号に基づいており、その開示内容は、参照により全体として引用されている。
【符号の説明】
【００６４】
１  積層鋼板の製造装置、
２  帯状鋼板、
３  ローラ装置、
４  プレス成形装置、
５  オイルと接着剤組成物の混合物の塗布装置、
６  積層鋼板の収納保持穴、
７  打ち抜きパンチ部、
８  鋼板積層、
９  プレス加圧用パンチ部、
１０  プレス成形装置の下部、
１１  底部。
【図１】
2018216565.tif 000006
【国際調査報告】
2018216565.tif 000007
2018216565.tif 000008